(57)【要約】      （修正有）【課題】ウレタン発泡体のアミン系化合物によって、劣化、着色の少ない、かつ、浮き出し性の少ない塩素含有樹脂を使用した表皮材でポリウレタン発泡体を被服してなる車両用シートに関する。【解決手段】塩素含有樹脂１００重量部に対し、式：(CnH2nOH)3C3N3O3(n=1〜10)で表される窒素含有多価アルコール化合物を０．０１〜１重量部、さらに亜鉛化合物を０．１〜１．０重量部を配合してなる塩素含有樹脂組成物を用いた、塩素含有樹脂表皮材でポリウレタン発泡体を被服してなる車両用シート。さらに好ましくは脂肪酸バリウム塩を０．１〜１．０重量部、ハイドロタルサイト化合物を０．１〜１．０重量部配合することが好ましい。【選択図】なし【特許請求の範囲】
【請求項１】
塩素含有樹脂組成物を用いた表皮材でポリウレタン発泡体を被服してなる車両用シートで
その塩素含有樹脂組成物が塩素含有樹脂１ ０ ０ 重量部に対し、
（Ａ）下記式
【化１】
2018131036.tif 000004
で表される窒素含有多価アルコール化合物を０ ． ０ １ 〜 １．０重量部、
（Ｂ）亜鉛化合物を  ０．１〜１．０重量部、
であることを特徴とする車両用シート
【請求項２】
窒素含有多価アルコールが下記式
【化２】
2018131036.tif 000005
である請求項１に記載の車両用シート
【請求項３】
亜鉛化合物がカルボン酸亜鉛または無機亜鉛化合物、もしくはその両方であることを特徴とする請求項１，２に記載の車両用シート
【請求項４】
脂肪酸バリウム塩を０．１〜１．０重量部含むことを特徴とする請求項１〜３に記載の車両用シート
【請求項５】
ハイドロタルサイト化合物を０．１〜１．０重量部含むことを特徴とする請求項１〜４に記載の車両用シート
【発明の詳細な説明】
【技術分野】
【０００１】
[発明の詳細な説明]
本発明は、塩素含有樹脂組成物を用いた表皮材でポリウレタン発泡体を被服してなる車両用シートに関する。
[背景技術]
【０００２】
従来、塩素含有樹脂シートを所定の形状に発泡成形したポリウレタン発泡成形体に被せた成形品は、二輪車のサドル、イスのクッションや自動車のシートなどの座席或いは自動車の内装材として多様に使用されている。塩素含有樹脂はポリウレタン発泡体成型時に触媒として使用されるアミン系化合物によって、劣化、変質という不都合な現象が生じ、特にこの現象は熱及び光の存在下において著しく促進される。
【０００３】
このアミン系化合物による塩素含有樹脂の劣化、変質を防ぐ目的で、すなわち耐アミン対策として、古くから、過塩素酸バリウム、過塩素酸ナトリウム、過塩素酸イオン型ハイドロタルサイトなどの過塩素酸化合物を塩化ビニル系樹脂組成物に配合する方法が提案されている（特開平７−１７３３５３）（特開平９−４８８９６）
【０００４】
しかしながら、過塩素酸化合物を配合しても耐アミン性の向上効果は十分ではない。また過塩素酸化合物の原料である過塩素酸は危険性が高い。過塩素酸化合物を使用せずにアミン系化合物によって、劣化、着色の少ない、塩素含有樹脂表皮材でポリウレタン発泡体を被服してなる車両用シートが求められていた。
【０００５】
前述の危険性の高い過塩素酸化合物を使用することなく、劣化、着色を防ぐ目的として窒素含有多価アルコール化合物を塩化ビニル系樹脂組成物に配合する方法が提案されている（特開２０１５−２２３９３４）
【０００６】
しかしながら、窒素含有多価アルコール化合物を配合しても耐アミン性の向上効果はまだ十分ではなく、浮き出し性の問題もある。過塩素酸化合物を使用せずにアミン系化合物によって、劣化、着色、浮き出し性の少ない、塩素含有樹脂表皮材でポリウレタン発泡体を被服してなる車両用シートが求められていた。
【先行技術文献】
【特許文献】
【０００７】
【特許文献１】特開平７−１７３３５３
【特許文献２】特開平９−４８８９６
【特許文献３】特開２０１５−２２３９３４
【発明の概要】
【発明が解決しようとする課題】
【０００８】
すなわち、本発明の目的は危険性の高い過塩素酸化合物を使用することなく、アミン系化合物により発生する劣化や着色の少ない、かつ浮き出し性の少ない、塩素含有樹脂を使用した塩素含有樹脂表皮材でポリウレタン発泡体を被服してなる車両用シートを提供する。
【課題を解決するための手段】
【０００９】
本発明者はアミン系化合物に起因する劣化及び変色のない塩素含有樹脂表皮材でポリウレタン発泡体を被服してなる車両用シートを開発すべく、鋭意検討をした結果、式：(CnH2nOH)3C3N3O3(n=1〜10)で表される窒素含有多価アルコール化合物と、亜鉛化合物を塩素含有樹脂に配合した塩素含有樹脂組成物を用いた塩素含有樹脂表皮材でポリウレタン発泡体を被服してなる車両用シートを使用することで上述の目的を達成しうることを見出し、本発明を完成するに至った。
【００１０】
すなわち本発明は、塩素含有樹脂表皮材でポリウレタン発泡体を被服してなる車両用シートであって、その塩素含有樹脂組成物が塩素含有樹脂１００重量部に対し、下記式
[化１]
2018131036.tif 000002
で表される窒素含有多価アルコール化合物を０．０１〜１．０重量部であることを特徴とし、さらに亜鉛化合物を０．１〜１．０重量部であることを特徴とし、さらに好ましくは脂肪酸バリウム塩を０．１〜１．０重量部、ハイドロタルサイト化合物を０．１〜１．０重量部含むことを特徴とする車両用シートを提供するものである。
【発明を実施するための形態】
【００１１】
以下、本発明の構成をさらに具体的に説明する。
【００１２】
本発明でいう塩素含有樹脂とは、塩素含有樹脂としては、例えば、平均重合度が約８００〜２５００、好ましくは約１０００〜１８００のポリ塩化ビニル、塩化ビニルを主体とする共重合体（例えば塩化ビニル／エチレン塩化ビニル共重合体、塩化ビニル／酢酸ビニル共重合体、塩化ビニル／ハロゲン化オレフィン共重合体など）、あるいはこれらのポリ塩化ビニル又は塩化ビニル共重合体に、これと相溶性よいポリエステル樹脂、エポキシ樹脂、アクリル樹脂、ウレタン樹脂、ＭＢＳ、ＡＢＳ樹脂をブレンド使用することが可能である。これらの塩素含有樹脂は懸濁重合法、乳化重合法、塊状重合法など常用のいかなる製造法によって得られた物でもよいが、一般に懸濁重合法が好ましい。これら塩素含有樹脂は１種用いてもよいし、例えば重合度の異なる２種以上を組み合わせて用いてもよい。
【００１３】
本発明でいう窒素含有多価アルコール化合物とは、  (CnH2nOH)3C3N3O3(n=1〜10)で表され、市販例としては、日産化学工業株式会社のタナックなどがあげられる。
塩素含有樹脂１００重量部に対し好ましくは０．０１〜１．０重量部配合され、さらに好ましくは０．１〜０．３重量部配合される。
【００１４】
本発明でいう亜鉛化合物とは、例えば酢酸亜鉛、ラウリン酸亜鉛、ステアリン酸亜鉛、ベヘン酸亜鉛などの脂肪酸亜鉛や、酸化亜鉛、硫酸亜鉛、窒化亜鉛、水酸化亜鉛などの無機亜鉛化合物が挙げられる。好ましくは、炭素数１２〜２４の脂肪酸亜鉛や、酸化亜鉛である。
塩素含有樹脂１００重量部に対し好ましくは０．１〜０．５重量部配合される。
【００１５】
本発明でいうバリウム脂肪酸塩とは、例えば、酢酸バリウム、ラウリン酸バリウム、ステアリン酸バリウム、ベヘン酸バリウムなどが挙げられる。好ましくは、炭素数１２〜２４の脂肪酸バリウムである。
塩素含有樹脂１００重量部に対し好ましくは０．１〜０．５重量部配合される。
【００１６】
本発明でいうハイドロタルサイト化合物は、塩素含有樹脂１００重量部に対し好ましくは０．１〜０．５重量部配合される。
【００１７】
さて、本発明の塩素含有樹脂組成物には、通常、加工成形上あるいは使用上の機能を高めるために、上記の添加剤の他に可塑剤、安定剤、酸化防止剤等の各種の添加剤が併用される。
【００１８】
本発明の組成物に併用できる可塑剤としては、フタル酸エステル系可塑剤（ ジメチルフタレート、ジブチルフタレート、ジヘプチルフタレート、ジ− ２ − エチルヘキシルフタレート、ジイソオクチルフタレート、ジ− ｎ − オクチルフタレート、ジイソノニルフタレート、ジデシルフタレート、ジイソデシルフタレート、ジラウリルフタレート、ジシクロヘキシルフタレート、ブチルベンジルフタレート、ジベンジルフタレート等） 、フタル酸系以外のカルボン酸のエステル系可塑剤又はポリエステル系可塑剤（ ジ− ｎ − ブチルアジペート、ジ− ｎ − オクチルアジペート、ジイソノニルアジベート、ジイソデシルアジベート、ポリプロピレンアジペート、ポリブチレンアジペート、ジイソブチルアゼレート、ジ− ２− エチルヘキシルアゼレート、ジブチルセバケート、ジ− ２ − エチルヘキシルセバケート、ポリプロピレンセバケート、トリ− ２ − エチルヘキシルトリメリテート、トリイソデシルトリメリテート、ジ− ２ − エチルヘキシルフマレート、トリブチルシトレート、ジブチルマレート、ジオクチルマレート、メチルアセチルリシノレート、ポリプロピレンセバケート等） 、リン酸エステル系可塑剤（ トリエチルホスフェート、トリブチルホスフェート、トリオクチルホスフェート、トリフェニルホスフェート、トリクレジルホスフェート、トリキシレニルホスフェート、トリ− ジメチルフェニルホスフェート、ジフェニルオクチルホスフェート等の有機燐化合物を除いたもの） 、エポキシ化合物（ エポキシ化大豆油、エポキシ化アマニ油、エポキシ化豚脂油、エポキシ化牛脂油、エポキシ化綿実油、エポキシ化サンフラワー油、エポキシ化鯨油、エポキシ化トール油、エポキシ化魚油、エポキシ化大豆油のジアセトモノグリセド、エポキシ化ジアセトモノオレフィン、エポキシ化ステアリン酸ベンゾイル、エポキシ化ステアリン酸ブチル、エポキシ化ステアリン酸シクロヘキシル、エポキシ化ステアリン酸ジヒドロノニル、エポキシ化ステアリン酸２ − エチルヘキシル、エポキシ化ステアリン酸イソデシル、エポキシ化ステアリン酸イソオクチル、エポキシ化ステアリン酸テトラヒドロフリル、エポキシ化ステアリン酸フェニル、エポキシ化ステアリン酸アセトキシエチル、エポキシ化トール油酸のブチル、ｎ − オクチル、イソオクチル及び２ − エチルヘキシルエステル、エポキシ化トリアセトモノリシノレイン酸グリセリド、エポキシ化ステアリン酸− ｔ ｅ ｒ ｔ − ブチルフェニル、３ 、４ − エポキシシクロヘキシルメタノールの９ ， １ ０ − エポキシステアリン酸エステル、安息香酸エポキシ化ステアリール、３ ， ４ − エポキシシクロヘキシルメタノールの９ ， １ ０ ， １ ２ ， １ ３ − ジエポキシステアリン酸エステル、３ ， ４ − エポキシシクロヘキシルカルボン酸の２ − エチル− １ 、３ − ヘキサ− ジオールエステル、エポキシ化ヘキサヒドロフタル酸のジ− ｎ − ブチル、ジ−ｎ−ヘキシル、ジ−２ − エチルヘキシル、ジイソオクチル、ジ− ｎ − デシル、ジイソデシル及びｎ − ブチルデシル等のエステル、３ ， ４ − エポキシシクロヘキシルメチル− ３ 、４ − エポキシシクロヘキサンカルボキシレート、３ 、４ − エポキシ− ６ − メチルシクロヘキサンカルボキ���レート、ビス（ ３ ， ４ − エポキシ− ６ − メチルシクロヘキシルメチル） アジペート、エピクロルヒドリンとビスフェノールＡ との縮合物、エピクロルヒドリンとノボラック樹脂との縮合物であるエポキシ樹脂等） などがあげられる。上記可塑剤の添加量は、塩化ビニル系樹脂に対して、その１ ０ ０ 重量部当り１ ５ 〜 １ ２ ０ 部、好ましくは２ ０ 〜 ６ ０ 部である。
【００１９】
本発明の組成物に使用できる安定剤としては、カルボン酸またはフェノール類の金属塩が挙げられ、他には有機錫含硫黄化合物、有機燐化合物、亜燐酸又は燐酸類化合物、有機含燐金属塩、無機金属化合物、純有機化合物安定化助剤、酸化防止剤、紫外線吸収剤などがあげられる。
【００２０】
有機錫含硫黄化合物としては、モノ（ 又はジ） メチル錫トリス（ 又はジ） （ イソオクチルチオグリコレート） ， モノ（ 又はジ） ブチル（ イソオクチルチオグリコレート） 、モノ（又はジ） オクチル錫トリス（ 又はジ） （ イソオクチルチオグリコレート） 、モノ（ 又はジ） メチル錫トリス（ 又はビス） （ ２ − メルカプトエチルオレート） 、モノ（ 又はジ） アルキル（ Ｃ １ 〜 １ ２ ） 錫サルファイド、モノ（ 又はジ） （ ブチルカルボキシエチル） 錫トリス（ 又はビス） （ イソオクチルチオグリコレート） ， モノ（ 又はジ） アルキル（ Ｃ １ 〜 １２ ） 錫オキサイド、モノ（ 又はジ） アルキル（ Ｃ １ 〜 １ ２ ） 錫（ β − メルカプトプロピオネート） ， モノ（ 又はジ） アルキル（ Ｃ １ 〜 １ ２ ） 錫（ チオグリコレート） 、モノ（ 又はジ） アルキル（ Ｃ １ 〜 １ ２ ） 錫トリ（ 又はジ） メルカプトエタノールなどがあげられる。
【００２１】
有機燐化合物としては、ジオクチルモノキシリルホスフェート、ジフェニルモノキシリルホスフェート、ジトリルモノキシリルホスフェート、ジ− ｔ − ブチルフェニルモノキシリルホスフェート、ジドデシルモノ− ジ− ｔ − ブチルフェニルホスフェート、ジベンジルモノ− ジ− ｔ − ブチルフェニルホスフェート、ジ− オクチルフェニルモノ− ジ− ｔ − ブチルフェニルホスフェート、ジトリデシルモノジノニルフェニルホスフェート、ジトリルモノジノニルフェニルホスフェート、ジノニルフェニルモノジノニルフェニルホスフェート、モノトリデシルジキシリルホスフェート、モノフェニルジキシリルホスフェート、モノトリルジキシリルホスフェート、モノノニルフェニルジキシリルホスフェート、モノドデシルジ− ジ− ｔ − ブチルフェニルホスフェート、モノベンジルジ− ジ− ｔ − ブチルフェニルホスフェート、モノオクチルフェニルジ− ジ− ｔ − ブチルフェニルホスフェート、モノオクチルジジノニルフェニルホスフェート、モノフェニルジジノニルフェニルホスフェート、モノ− ｔ − ブチルフェニルジジノニルフェニルホスフェートなどをあげることができる。
【００２２】
亜燐酸又は燐酸類化合物としては、トリフェニルホスファイト、トリ（ メチルフェニル）ホスファイト、トリイソオクチルホスファイト、トリデシルホスファイト、トリ（ ２ − エチルヘキシル） ホスファイト、トリ（ ノニルフェニル） ホスファイト、トリ（ オクチルフェニル） ホスファイト、トリ（ シクロヘキシルフェニル） ホスファイト、トリシクロヘキシルホスファイト、トリ（ デシル） チオホスファイト、トリイソデシルチオホスファイト、フェニル・ジ（ ２ − エチルヘキシル） ホスファイト、フェニル・ジイソデシルホスファイト、フェニル・ジシクロヘキシルホスファイト、フェニル・ジイソオクチルホスファイト、フェニル・ジ（ トリデシル） ホスファイト、フェニル・ジシクロヘキシルホスファイト、ジフェニル・イソオクチルホスファイト、ジフェニル・２ − エチルヘキシルホスファイト、ジフェニル・イソデシルホスファイト、ジフェニル・シクロヘキシルフェニルホスファイト、ジフェニル・（ トリデシル） チオホスファイト、ノニルフェニル・ジ（ トリデシル） ホスファイト、フェニル・ｐ − ｔ ｅ ｒ ｔ − ブチル・ドデシルホスファイト、テトラ（ トリデシル） ・４ ， ４ ′ − イソプロピリデン− ジフェニルジホスファイト、テトラ（ トリデシル） ・４ ， ４ ′ − ブチリデン− ビス（ ２ − ｔ ｅ ｒ ｔ − ブチル− ５ − メチルフェニル） ジホスファイト、テトライソオクチル・４ ， ４ ′ − チオビス（ ２ − ｔ ｅ ｒ ｔ − ブチル−５ − メチルフェノール） ジホスファイト、テトラ（ ノニルフェニル） ・ポリ（ プロピレンオキシ） イソプロピルジホスファイト、テトラ（ トリデシル） プロピレンオキシプロピルジホスファイト、テトラ（ トリデシル） ・４ ， ４ ′ − イソプロピリデン− ジ（ シクロヘキシル） ジホスファイト、ペンタ（ ノニルフェニル） ・ビス［ ポリ（ プロピレンオキシ） イソプロピル］ トリホスファイト、ヘプタ（ ノニルフェニル） ・テトラキス［ ポリ（ プロピレンオキシ） イソプロピル］ ペンタホスファイト、ヘプタ（ ノニルフェニル） ・テトラキス（ ４ ， ４ ′ − イソプロピリデン− ジフェニル） ペンタホスファイト、デカ（ ノニルフェニル） ・ヘプタキス（ プロピレンオキシイソプロピル） オクタホスファイト、デカフェニル・ヘプタ（ プロピレンオキシイソプロピル） オクタホスファイト、ジ（ ブトキシカルボエチル） ・２ ， ２ ′ − ジメチレン− トリメチレンジチオホスファイト、ジ（ イソオクトキシカルボメチル） ・２ ， ２ ′ − ジメチレン− トリメチレンジチオホスファイト、テトラ（ラウリル） ・エチレンジチオホスファイト、テトラ（ ラウリル） ・ヘキサメチレンジチオホスファイト、テトラ（ ラウリル） ・２ ， ２ ′ − オキシジエチレンジチオホスファイト、ペンタ（ ドデシル） ・ジ（ ヘキサメチレン） トリチオホスファイト、テトラ（ フェニル）・４ ， ４ ′ − イソプロピリデン− ジシクロヘキシルジホスファイト、テトラ（ 混合アルキル（ Ｃ １ ２ 〜 Ｃ １ ５ ） ） ・４ ， ４ ′ − イソプロピリデン− ジフェニルジホスファイト、２− ｔ ｅ ｒ ｔ − ブチル− ４ − ［ １ − （ ３ − ｔ ｅ ｒ ｔ − ブチル− ４ − ヒドロキシフェニル） イソプロピル］ フェニル・ジ（ ｐ − ノニ��フェニル） ホスファイト、４ ， ４ ′ − ブチリデン− ビス（ ３ − メチル− ６ − ｔ ｅ ｒ ｔ − ブチルフェニル） − ジ（ トリデシル） ジフェニルジホスファイト、ジステアリル２ ， ２ − ジメチレン− トリメチレンジホスファイト、トリシクロヘキシルフェニルホスファイト、ヘキサ（ トリデシル） ・４ ， ４ ′ ・４ ″ − （ １ ， １， ３ − ブタントリイル） − トリス（ ２ − ｔ ｅ ｒ ｔ − ブチル− ５ − メチルフェニル） トリホスファイト、トリ（ ドデシル） チオホスファイト、デカフェニル・ヘプタ（ プロピレンオキシイソプロピル） オクタホスファイト、ジブチル・ペンタ（ ２ ， ２ − ジメチレン− トリメチレン） ジホスファイト、ジオクチル・ペンタ（ ２ ， ２ − ジメチレン− トリメチレン）ジホスファイト、ジデシル（ ２ ， ２ − ジメチレン− トリメチレン） ジホスファイト、などがあげられる。
【００２３】
安定剤として用いる無機金属化合物としては、ケイ酸塩の縮合酸の構造をもったゼオライト化合物、ハイドロタルサイト化合物、含リチウム複合水酸化物などがあげられる。
【００２４】
上記純有機化合物安定化助剤としては、４ − シクロペンテン− １ ， ３ − ジオン、４ − メチルシクロヘキサン− １ ， ３ − ジオン、２ − フェニルシクロヘキサン− １ ， ３ − ジオン、２， ２ − ジメチルシクロヘキサン− １ ， ３ ， ５ − トリオン、２ − ベンジルシクロヘキサン−１ ， ３ − ジオン、２ − アセチルシクロヘキサノン、２ − ベンゾイルシクロヘキサノン、２− アセチルシクロヘキサン− １ ， ３ − ジオン、１ ， ４ − ビス（ ２ ， ６ − ジオキソシクロヘキシル） − ２ − ブテン、ビス（ ４ − ブチルベンゾイル） メタン、ベンゾイル・アセチルメタン、４ − メトキシベンゾイル・ヘキサノイルメタン、ベンゾイル・アセチル・オクチルメタン、トリベンゾイルメタン、デヒドロ酢酸、デヒドロプロピオニル酢酸、２ − （ ２ −シクロヘキセン− １ − イル） シクロヘキサン− １ ， ３ − ジオン、カプロイル・アセチルメタン、ベンゾイル・ジアセチルメタン、シクロヘキシルカルボニル・アセチルメタン、シクロヘキシルカルボニル・ベンゾイルメタン、ベンゾイルテトラロン、アセチルテトラロン、ビス（ シクロヘキシルカルボニル） メタン、ジベンゾイルメタン、アセチルアセトン、ブタノイルアセトン、ステアロイルアセトン、ラウロイルアセトン、ベンゾイル・フェニルアセチルメタン、ベンゾイルホルミルメタン、ベンゾイル・パルミトイルメタン、ヘキサデカノイル・ホルミルメタン、イソバレリル・シクロヘキシルカルボニルメタン、シクロヘキシルカルボニルアセチル・エチルメタンなどのβ − ジケトン化合物、及びこれらβ − ジケトン化合物とリチウム、ナトリウム、カリウム、マグネシウム、カルシウム、ストロンチウム、バリウム、アルミニウム、亜鉛、錫、有機錫などとの金属塩、トリメチロールプロパン、ペンタエリスリトール、ジペンタエリスリトール、マンニトール、ソルビトール、トレハロールなどの多価アルコール、並びにトリス（ ２ − ヒドロキシエチル）イソシアヌレートなどをあげることできる。
【００２５】
酸化防止剤はフェノール系酸化防止剤として、２ ， ６ − ジ− ｔ ｅ ｒ ｔ − ブチルフェノール、２ ， ６ − ジ− ｔ ｅ ｒ ｔ − ブチル− ４ − メチルフェノール、２ ， ６ − ジ− ｔ ｅ ｒ ｔ − ブチル− ４ − エチルフェノール、２ − ｔ ｅ ｒ ｔ − ブチル− ４ ， ６ − ジメチルフェノール、２ ，４ ， ６ − トリ− ｔ ｅ ｒ ｔ − ブチルフェノール、２ − ｔ ｅ ｒ ｔ − ブチル− ４ − メトキシフェノール、３ − メチル− ４ − イソプロピルフェノール、２ ， ６ − ジ− ｔ ｅ ｒ ｔ − ブチル− ４
− ヒドロキシメチルフェノール、２ ， ２ − ビス（ ４ − ヒドロキシフェニル） プロパン、ビス（ ５ − ｔ ｅ ｒ ｔ − ブチル− ４ − ヒドロキシ− ２ − メチルフェニル） スルフィド、２ ， ５− ジ− ｔ ｅ ｒ ｔ − アミルヒドロキノン、２ ， ５ − ジ− ｔ ｅ ｒ ｔ − ブチルヒドロキノン、１， １ − ビス（ ３ − ｔ ｅ ｒ ｔ − ブチル− ４ − ヒドロキシ− ５ − メチルフェニル） ブタン、ビス（ ３ − ｔ ｅ ｒ ｔ − ブチル− ２ − ヒドロキシ− ５ − メチルフェニル） メタン、２ ， ６ − ビス（ ２ − ヒドロキシ− ３ − ｔ ｅ ｒ ｔ − ブチル− ５ − メチルベンジル） − ４ − メチルフェノール、ビス（ ３ − ｔ ｅ ｒ ｔ − ブチル− ４ − ヒドロキシ− ５ − メチルベンジル） スルフィド、ビス（ ３ − ｔ ｅ ｒ ｔ − ブチル− ５ − エチル− ２ − ヒドロキシフェニル） メタン、ビス（３ ， ５ − ジ− ｔ ｅ ｒ ｔ − ブチル− ４ − ヒドロキシフェニル） メタン、ビス（ ３ − ｔ ｅ ｒ ｔ− ブチル− ２ − ヒドロキシ− ５ − メチルフェニル） スルフィド、１ ， １ − ビス（ ４ − ヒドロキシフェニル） シクロヘキサン、ビス［ ３ ， ３ − ビス（ ３ − ｔ ｅ ｒ ｔ − ブチル− ４ − ヒ
ドロキシフェニル） ブタン酸］ グリコールエステル、ビス［ ２ − （ ２ − ヒドロキシ− ３ −ｔ ｅ ｒ ｔ − ブチル− ５ − メチルベンジル） − ４ − メチル− ６ − ｔ ｅ ｒ ｔ − ブチルフェニル］ テレフタレート、１ ， １ − ビス（ ２ − ヒドロキシ− ３ ， ５ − ジ− メチルフェニル） − ２− メチルプロパン、４ − メトキシフェノール、シクロヘキシルフェノール、ｐ − フェニルフェノール、カテコール、ハイドロキノン、４ − ｔ ｅ ｒ ｔ − ブチルカレコール、エチルガレート、プロピルガレート、オクチルガレート、ラウリルガレート、セチルガレート、β− ナフトール、２ ， ４ ， ５ − トリヒドロキシブチロフェノン、トリス（ ３ ， ５ − ジ− ｔ ｅｒ ｔ − ブチル− ４ − ヒドロキシフェニル） イソシアネート、１ ， ３ ， ５ − トリ− メチル−２ ， ４ ， ６ − トリス（ ３ ， ５ − ジ− ｔ ｅ ｒ ｔ − ブチル− ４ − ヒドロキシベンジル） ベンゼン、１ ， ６ − ビス［ ２ − （ ３ ， ５ − ジ− ｔ ｅ ｒ ｔ − ブチル− ４ − ヒドロキシフェニル） プロピオニルオキシ］ ヘキサン、テトラキス［ ３ − （ ３ ， ５ − ジ− ｔ ｅ ｒ ｔ − ブチル− ４ −ヒドロキシフェニル） プロピオニルオキシメチル］ メタン、ビス（ ３ − シクロヘキシル−２ − ヒドロキシ− ５ − メチルフェニル） メタン、ビス［ ３ − （ ３ ， ５ − ジ− ｔ ｅ ｒ ｔ − ブチル− ４ − ヒドロキシフェニル） プロピオニルオキシエチル］ スルフィド、ｎ − オクタデシル− ３ − （ ３ 、５ − ジ− ｔ ｅ ｒ ｔ − ブチル− ４ − ヒドロキシフェニル） プロピオネート、ビス［ ３ − （ ３ 、５ − ジ− ｔ ｅ ｒ ｔ − ブチル− ４ − ヒドロキシフェニル） プロピオニルアミノ］ ヘキサン、２ ， ６ − ビス（ ３ − ｔ ｅ ｒ ｔ − ブチル− ２ − ヒドロキシ− ５ − メチルフェニル） − ４ − メチルフェノール、ビス（ Ｓ − （ ４ − ｔ ｅ ｒ ｔ − ブチル− ３ − ヒドロキシ− ２ ， ６ − ジ− メチルベンジル） チオテレフタレート、トリス［ ３ − （ ３ ， ５ − ジ− ｔｅ ｒ ｔ − ブチル− ４ − ヒドロキシフェニル） プロピオニルオキシエチル］ イソシアヌレート、１ ， １ ， ３ − トリス（ ３ − ｔ ｅ ｒ ｔ − ブチル− ４ − ヒドロキシ− ６ − メチルフェニル） ブタン、硫黄系酸化防止剤として、ビス（ ドデシルオキシカルボニルエチル） スルフィド、ビス（ トリデシルオキシカルボニルエチル） スルフィド、ビス（ テトラデシルオキシカルボニルエチル） スルフィド、ビス（ ヘキサデシルオキシカルボニルエチル） スルフィド、ビス（ ２ − ヘキサデシルオキシカルボニル− １ − メチル− エチル） スルフィド、ドデシルオキシカルボニルエチル。ヘキサデシルオキシカルボニルエチルスルフィド、３ ， ３′ − チオジプロピオン酸、ペンタエリスリトールテトラ（ ３ − ドデシルチオプロピオネート） 、紫外線吸収剤としてはサリシレート系（ フェニルサリシレート、４ − ｔ ｅ ｒ ｔ − ブチルフェニルサリシレート、４ − ｔ ｅ ｒ ｔ − オクチルフェニルサリシレート、ビスフェノールＡ ジサリシレート、２ − イソプロピル− メチル− シクロヘキシルサリシレート、１ ，７ ， ７ − トリメチルビシクロ［ ２ ， ２ １ ］ − ２ − ヘプチルサリシレート、モノグリコールサリシレート等�� がある。これら添加剤の添加量は塩化ビニル系樹脂に対して、その１ ００ 重量部当り０ 〜 ２ ． ０ 重量部、好ましくは０ ． ０ ５ 〜 １ 重量部である。
【００２６】
その他必要に応じて、蛍光剤、防ばい剤、プレートアウト防止剤、加工助剤、架橋剤、界面活性剤、補強剤、離型剤、染料、顔料、粘度低下剤、滑剤等を本発明の塩素含有樹脂組成物に配合することができる。
【実施例】
【００２７】
以下、実施例により本発明を詳細に説明するが、本発明はこれら実施例に限定されるものではない。
本実施例の試験は次のようにして行った。
表１の浮き出し性試験は表１の配合に黒顔料を入れ、ロール１８０℃にて５分練り、１ｍｍ厚の塩素含有樹脂組成物シートを作成した。
そのシートを温度５０℃、湿度８０％の加湿器に入れ、浮き出し性を目視で判断した。その結果を表１に併記した。
表１の空気中におけるアミン雰囲気下でのシートの色差及び加熱老化試験は表１の配合にてロール１８０℃にて５分練り、１ｍｍ厚の塩素含有樹脂組成物シートを作成した。そのシートに９ｍｍ厚のポリウレタン発泡体を裏打ちしたものを２００ｍｍ×２５ｍｍの短冊状試験片を作成する。
この短冊試験片を１００℃のギヤーオーブンに入れ、５００時間放置した。試料からポリウレタン発泡体を除去したシートの色差（ΔE）を倉敷紡績株式会社製の積分球方式アウカラーVP-1色差計を用いて測定し、又過熱老化試験前後に於ける引張り伸び（％）をJIS  K7113に基づいて測定した。その結果を表１に併記した。
【００２８】
【表１】
2018131036.tif 000003

窒素含有多価アルコール化合物：(C３H６OH)3C3N3O3
【００２９】
実施例から分かるように、本発明の窒素含有多価アルコールと亜鉛化合物、脂肪酸バリウム、ハイドロタルサイト化合物を配合することにより、浮き出し性の少ない、かつ十分な耐アミン性を発揮できる組成物を提供する。